СПОСОБ ПРОИЗВОДСТВА ОСНОВЫ БИОДЕГРАДИРУЕМОГО ПОКРЫТИЯ

Способ производства основы биодеградируемого покрытия, включающий смешивание метилцеллюлозы в виде коллоидного геля, полученного выдерживанием 3-5% водного раствора метилцеллюлозы при температуре от 50 до 60°C в течение 1,5-2,0 ч, реагента для модификации реологических характеристик, в качестве которого используют желатин, пластификатора, в качестве которого используют глицерин и антибактериального реагента, затем полученную смесь перемешивают и помещают на пластины с последующим проведением сушки, нарезкой и упаковкой, отличающийся тем, что в качестве антибактериального реагента используют биомассу зооглеи чайного гриба, которую предварительно выдерживают в течение 10-12 дней в культуральной жидкости, затем гомогенизируют зооглею чайного гриба, до получения однородной массы, автоклавируют в течение 15-20 мин при температуре 120-125°C при рН гомогената 2,8-3,2, а реагент для модификации реологических характеристик, в качестве которого используют желатин выдерживают в течение 55-60 мин при температуре +(20-25)°C, затем помещают на водяную баню при температуре +(65-70)°C до полного растворения с последующими поэтапным добавлением компонентов в мешалку, при следующем соотношении компонентов в масс %: чайный гриб 43,0-45,0, метилцеллюлоза 0,5-0,7 желатин 0,1-0,2, глицерин 1,7-1,9, дистиллированная вода - остальное, перемешиванием со скоростью вращения 300-400 об/мин в течение 10-15 мин до получения однородной гелеобразной массы и перед сушкой замораживанием при температуре -(49-45)°C в течение 5-7 часов.